(57)【要約】【課題】スパイラルベルトを用いた高性能タイヤの操縦安定性能を損なうことなく、ベルト端部における亀裂の発生を抑制して、高速耐久性能および高荷重時耐久性能をいずれも向上させた空気入りタイヤを実現する。【解決手段】カーカスプライ１と、そのタイヤ半径方向外側に配置されたスパイラルベルト２と、カーカスプライ１とスパイラルベルト２との間に配置された２枚の交錯ベルト層３と、を備える空気入りタイヤである。交錯ベルト層３のうちカーカスプライに隣接する内層側交錯ベルト層３ａの配設幅ＢＷａが、トレッド幅ＴＷおよびスパイラルベルトの配設幅ＳＷより広く、内層側交錯ベルト層のタイヤ半径方向外側に配置された外層側交錯ベルト層３ｂの配設幅ＢＷｂがスパイラルベルトの配設幅ＳＷより狭く、かつ、内層側交錯ベルト層３ａのコード方向弾性率が、外層側交錯ベルト層３ｂのコード方向弾性率より低い。【選択図】図１
2008143347.tif 000002
【特許請求の範囲】
【請求項１】
少なくとも１枚のカーカスプライと、該カーカスプライのタイヤ半径方向外側に配置され、単線または並列した複数本のコードをゴム中に埋設してなる帯状のゴム被覆コードが実質的にタイヤ周方向に向かう角度で螺旋状に巻回されてなる少なくとも１枚のスパイラルベルトと、該カーカスプライとスパイラルベルトとの間に配置され、タイヤ周方向に対し１５°〜７５°の角度をなす２枚の交錯ベルト層と、を備える空気入りタイヤにおいて、
前記交錯ベルト層のうち、前記カーカスプライに隣接する内層側交錯ベルト層の配設幅が、トレッド幅および前記スパイラルベルトの配設幅より広く、該内層側交錯ベルト層のタイヤ半径方向外側に配置された外層側交錯ベルト層の配設幅が該スパイラルベルトの配設幅より狭く、かつ、
前記内層側交錯ベルト層のコード方向弾性率が、前記外層側交錯ベルト層のコード方向弾性率より低いことを特徴とする空気入りタイヤ。
【請求項２】
前記内層側交錯ベルト層の補強コードが芳香族ポリアミドの撚りコードからなり、かつ、前記外層側交錯ベルト層の補強コードがスチールコードからなる請求項１記載の空気入りタイヤ。
【請求項３】
前記内層側交錯ベルト層の補強コードがカーボン繊維の撚りコードからなり、かつ、前記外層側交錯ベルト層の補強コードがスチールコードからなる請求項１記載の空気入りタイヤ。
【請求項４】
前記内層側交錯ベルト層の補強コードがガラス繊維の撚りコードからなり、かつ、前記外層側交錯ベルト層の補強コードがスチールコードからなる請求項１記載の空気入りタイヤ。
【請求項５】
前記交錯ベルト層の補強コードがスチールコードからなり、かつ、前記内層側交錯ベルト層の補強コードの撚り数が、前記外層側交錯ベルト層の補強コードの撚り数より多い請求項１記載の空気入りタイヤ。
【請求項６】
前記交錯ベルト層の補強コードが有機繊維からなり、かつ、前記内層側交錯ベルト層の補強コードの撚り数が、前記外層側交錯ベルト層の補強コードの撚り数より多い請求項１記載の空気入りタイヤ。
【請求項７】
前記交錯ベルト層の補強コードが同じ撚り数を有するスチールコードからなり、かつ、前記内層側交錯ベルト層の補強コードのコード径が、前記外層側交錯ベルト層の補強コードのコード径より細い請求項１記載の空気入りタイヤ。
【請求項８】
前記交錯ベルト層の補強コードが同じ撚り数を有する有機繊維からなり、かつ、前記内層側交錯ベルト層の補強コードのコード径が、前記外層側交錯ベルト層の補強コードのコード径より細い請求項１記載の空気入りタイヤ。
【請求項９】
前記交錯ベルト層の補強コードが同じ撚り数を有するスチールコードからなり、かつ、前記内層側交錯ベルト層の補強コードの打ち込み数が、前記外層側交錯ベルト層の補強コードの打ち込み数より少ない請求項１記載の空気入りタイヤ。
【請求項１０】
前記交錯ベルト層の補強コードが同じ撚り数を有する有機繊維からなり、かつ、前記内層側交錯ベルト層の補強コードの打ち込み数が、前記外層側交錯ベルト層の補強コードの打ち込み数より少ない請求項１記載の空気入りタイヤ。
【請求項１１】
前記スパイラルベルトのタイヤ半径方向外側に、厚さ０．５〜３．０ｍｍの緩衝ゴム層と、タイヤ周方向に対し４５〜９０°の角度をなす補強ベルト層とが、ともにトレッド幅の３０〜１００％の配設幅で、順次配設されてなる請求項１〜１０のうちいずれか一項記載の空気入りタイヤ。
【発明の詳細な説明】
【技術分野】
【０００１】
本発明は空気入りタイヤ（以下、単に「タイヤ」とも称する）に関し、詳しくは、実質的にタイヤ周方向に延びる補強コードからなるスパイラルベルトを備える空気入りタイヤの改良に関する。
【背景技術】
【０００２】
一般に、高性能乗用車用タイヤでは、タイヤの回転速度が高速となるために遠心力の影響が大きく、タイヤのトレッド部分が外側に膨張してしまい、操縦安定性能を害する場合がある。このため、タイヤのトレッド部分に、有機繊維やスチールの補強部材を、タイヤ赤道面と概略平行となるように螺旋状に巻きつけるベルト補強層、いわゆるスパイラルベルトを配置するタイヤ構造が開発されている（例えば、特許文献１等）。また、近年では、トラックバス用のタイヤや自動二輪車用のタイヤにおいても、同様の構造が見られるようになってきている。
【０００３】
上記スパイラルベルトの補強部材としては、例えば、ナイロン繊維や芳香族ポリアミド（アラミド）繊維、スチール素線等が用いられている。中でも、芳香族ポリアミド繊維やスチール素線は、高温時においても伸張せずにトレッド部分の膨張を抑制することができるため、有効な補強部材として注目されている。特に、芳香族ポリアミドは、スチールに比べて軽量であるため、タイヤ重量を低減することができ、かつ、操縦安定性能に優れるという利点を有する。これらの部材をタイヤのクラウン部分に巻き付けると、いわゆる「たが」効果、すなわち、風呂桶のたがのようにタイヤのクラウン部分を押さえつけて、高速でタイヤが回転した場合でもタイヤが遠心力で膨らむことなく、高い操縦安定性能や耐久性を示す効果を高めることができる。これらスパイラルベルトを巻き付けたタイヤは、高速走行時における操縦安定性能に優れ、トラクションが非常に高いことが知られている。
【０００４】
また、空気入りタイヤに関する改良技術として、例えば、特許文献２には、操縦安定性、耐偏摩耗性を共に効果的に向上させることを目的として、トレッドとベルト層およびベルト強化層との間に薄肉の緩衝ゴム層を配置するとともに、トレッドと緩衝ゴム層との間に、内部にタイヤ赤道に対して４５〜９０度の範囲で傾斜した補強コードが埋設された補強層を配置した空気入りタイヤが開示されている。
【特許文献１】特開２００２−５９７０６号公報（特許請求の範囲等）
【特許文献２】特開２００６−１５１２１２号公報（特許請求の範囲等）
【発明の開示】
【発明が解決しようとする課題】
【０００５】
上記のように、スパイラルベルトを適用したタイヤにおいては、高速走行時における操縦安定性能に優れ、トラクションが非常に高いというメリットが得られるが、その反面、タイヤ周方向に巻き付けられた補強部材が張力を持つため硬く振る舞い、タイヤ周方向に対し所定の角度を持つ交錯ベルト層のベルト端部とスパイラルベルトとの間で、その間に介在するゴム（すなわち、交錯ベルト層のコーティングゴムやスパイラルベルトのコーティングゴム）のせん断歪が大きくなって、亀裂が発生しやすいという問題があった。特に近年、車両の高速化や空気入りタイヤの偏平化が進行して、このような交錯ベルト層とスパイラルベルトとの間のセパレーションをより大幅に抑制する必要性が高まってきている。
【０００６】
また一方、空気入りタイヤのトレッド外表面には通常クラウンアールが設けられており、タイヤ赤道に接近するにしたがって外径が大きくなるような凸状の形状を呈しているが、この径差のために、タイヤが転動する際には、トレッド中央部の外表面では駆動方向の周方向接線力が、トレッド幅方向の両端部では制動方向の周方向接線力が、それぞれ発生し、この異なる方向の接線力により、特にトレッド両端部で滑りが発生して耐偏摩耗性能が悪化するという現象が生ずる。したがって、上記スパイラルベルトを備えるタイヤにおいても、かかるタイヤ中央部と幅方向端部とにおける偏摩耗の発生を抑制することが望まれている。
【０００７】
そこで本発明の目的は、交錯ベルト層とスパイラルベルトとの間におけるセパレーション発生の大幅な抑制を実現することにより、操縦安定性能を維持しつつ、高速走行時の耐久性能を向上させた空気入りタイヤを提供することにあり、さらには、耐久性能面だけでなく、耐偏摩耗性能についても向上させた空気入りタイヤを提供することにある。
【課題を解決するための手段】
【０００８】
本発明者らは、上記のベルト層とスパイラルベルトとの間で生ずるセパレーションの原因について検討を行った結果、以下の挙動がセパレーション発生の主要因であることを見出した。
【０００９】
すなわち、２枚の交錯ベルト層のベルト端部は、路面に接地したときにタイヤ周方向（赤道方向）にずれる動きをして、周方向に伸びようとする。これは、トレッド部にトレッドセンターからトレッド端に向かうに従い外径が小さくなるよう径差が設けられていることによる。このような径差は接地時にトレッド部（交錯ベルト層およびスパイラルベルト等）が幅方向に曲げ変形することで吸収されるわけであるが、タイヤは周方向にも３６０度丸いため、周方向についても丸みを吸収しようとして、半径の小さいベルト端部が伸びて、平らな路面に接触することになる。
【００１０】
ここで、スパイラルベルト内には周方向に延びにくい補強素子が埋設されているため、スパイラルベルトは周方向にほとんど延びることができない。しかし、前記のように交錯ベルト層のベルト端部は周方向に伸びようとする。そのため、交錯ベルト層のベルト端部とスパイラルベルトとの重なり合う部分で、前記変形の差による周方向のズレが生じる。これが歪みとなって両者の間に介在するゴムに集中し、この部分から亀裂が生じやすくなる。つまり、交錯ベルト層の両端部とスパイラルベルトとの間に大きな周方向のせん断歪みが発生して亀裂を起こすのである。
【００１１】
また、交錯ベルト層とスパイラルベルトとの間でのセパレーションは、交錯ベルト層のベルト端部から亀裂が生じることで発生する場合がほとんどである。そして、生じた亀裂がスパイラルベルトに伝わり、スパイラルベルトのコード素子がこれを覆うゴムから剥離して、大きな故障に至ることになる。
【００１２】
これに対する対策としては、故障のきっかけであるベルト端部の亀裂発生を防ぐことが有効である。前述したように、この亀裂の要因は、交錯ベルト層の端部とスパイラルベルトとの変形の差である歪みであり、また、交錯ベルト層の端部が同一個所で重なり合っている場合に特に歪は大きくなりやすいため、まず、交錯ベルト層の端部をスパイラルベルトに重ならないようにして、かつ、交錯ベルト層のベルト端部同士の距離をできるだけ取ることが有効である。
【００１３】
一方、交錯ベルト層の端部をスパイラルベルトに重ならないよう配置しても、完全にはこの歪をなくすことができない。この歪の大きさは、交錯ベルト層とスパイラルベルトとの間に介在するゴムに、各ベルトの変形差がどれだけ集中したかにより決まるため、歪を小さくするためには、この一層に集中する歪を分散させることも有効である。具体的には、スパイラルベルトから離れた層に配置するベルトほど剛性の低い部材で構成し、歪を他の層に拡散させることが考えられる。
【００１４】
上記のような観点から、本発明者らは、上記亀裂の発生メカニズムについてさらに研究を重ねた結果、以下に示すようなベルト構造とすることにより、亀裂の発生をより効果的に防止することができることを見出して、本発明を完成するに至った。
【００１５】
すなわち、本発明の空気入りタイヤは、少なくとも１枚のカーカスプライと、該カーカスプライのタイヤ半径方向外側に配置され、単線または並列した複数本のコードをゴム中に埋設してなる帯状のゴム被覆コードが実質的にタイヤ周方向に向かう角度で螺旋状に巻回されてなる少なくとも１枚のスパイラルベルトと、該カーカスプライとスパイラルベルトとの間に配置され、タイヤ周方向に対し１５°〜７５°の角度をなす２枚の交錯ベルト層と、を備える空気入りタイヤにおいて、
前記交錯ベルト層のうち、前記カーカスプライに隣接する内層側交錯ベルト層の配設幅が、トレッド幅および前記スパイラルベルトの配設幅より広く、該内層側交錯ベルト層のタイヤ半径方向外側に配置された外層側交錯ベルト層の配設幅が該スパイラルベルトの配設幅より狭く、かつ、
前記内層側交錯ベルト層のコード方向弾性率が、前記外層側交錯ベルト層のコード方向弾性率より低いことを特徴とするものである。
【００１６】
本発明における前記交錯ベルト層の具体的構成としては、前記内層側交錯ベルト層の補強コードが芳香族ポリアミドの撚りコードからなり、かつ、前記外層側交錯ベルト層の補強コードがスチールコードからなることが好ましく、前記内層側交錯ベルト層の補強コードがカーボン繊維の撚りコードからなり、かつ、前記外層側交錯ベルト層の補強コードがスチールコードからなることも好ましく、また、前記内層側交錯ベルト層の補強コードがガラス繊維の撚りコードからなり、かつ、前記外層側交錯ベルト層の補強コードがスチールコードからなることも好ましい。
【００１７】
また、本発明においては、前記交錯ベルト層の補強コードがスチールコードからなり、かつ、前記内層側交錯ベルト層の補強コードの撚り数が、前記外層側交錯ベルト層の補強コードの撚り数より多いことが好ましく、前記交錯ベルト層の補強コードが有機繊維からなり、かつ、前記内層側交錯ベルト層の補強コードの撚り数が、前記外層側交錯ベルト層の補強コードの撚り数より多いことも好ましい。
【００１８】
さらに、前記交錯ベルト層の補強コードが同じ撚り数を有するスチールコードからなり、かつ、前記内層側交錯ベルト層の補強コードのコード径が、前記外層側交錯ベルト層の補強コードのコード径より細いことが好ましく、前記交錯ベルト層の補強コードが同じ撚り数を有する有機繊維からなり、かつ、前記内層側交錯ベルト層の補強コードのコード径が、前記外層側交錯ベルト層の補強コードのコード径より細いことも好ましい。
【００１９】
さらにまた、前記交錯ベルト層の補強コードが同じ撚り数を有するスチールコードからなり、かつ、前記内層側交錯ベルト層の補強コードの打ち込み数が、前記外層側交錯ベルト層の補強コードの打ち込み数より少ないことが好ましく、前記交錯ベルト層の補強コードが同じ撚り数を有する有機繊維からなり、かつ、前記内層側交錯ベルト層の補強コードの打ち込み数が、前記外層側交錯ベルト層の補強コードの打ち込み数より少ないことも好ましい。
【００２０】
さらにまた、本発明においては、前記スパイラルベルトのタイヤ半径方向外側に、厚さ０．５〜３．０ｍｍの緩衝ゴム層と、タイヤ周方向に対し４５〜９０°の角度をなす補強ベルト層とが、ともにトレッド幅の３０〜１００％の配設幅で、順次配設されてなることが好ましい。
【発明の効果】
【００２１】
本発明によれば、２枚の交錯ベルト層の配設幅およびコード方向弾性率の関係を、それぞれ上記のように規定したことで、スパイラルベルトを用いた高性能タイヤにおいて、操縦安定性能を損なうことなくベルト端部における亀裂の発生を抑制して、高速耐久性能および高荷重時耐久性能をいずれも向上させた空気入りタイヤを実現することが可能となった。また、スパイラルベルトのタイヤ半径方向外側に緩衝ゴム層と補強ベルト層とを追加配置した場合には、さらに、耐偏摩耗性能向上効果についても得ることができる。
【発明を実施するための最良の形態】
【００２２】
以下、本発明の好適な実施の形態について図面を参照しつつ詳細に説明する。
図１に、本発明の一好適実施形態に係る空気入りタイヤの概略断面図を示す。図示するように、本発明の空気入りタイヤ１０は、少なくとも１枚のカーカスプライ１と、そのタイヤ半径方向外側に配置された少なくとも１枚のスパイラルベルト２と、カーカスプライ１とスパイラルベルト２との間に配置された２枚の交錯ベルト層３と、を備えている。
【００２３】
本発明のタイヤ１０は、図示するように、ベルト補強層であるスパイラルベルト２を有することが前提である。スパイラルベルト２は、単線または並列した複数本の補強コードをゴム中に埋設してなる帯状のゴム被覆コードを、実質的にタイヤ周方向に向かう角度でスパイラル（螺旋）状に巻回してなるベルトであり、一般的に、そのタイヤ周方向となす角度は５°以下である。本発明において、スパイラルベルト２の補強コードの材質としては、特に制限されるものではなく、スチールであっても有機繊維であってもよい。
【００２４】
また、交錯ベルト層３は、２枚にて配置され、互いに交錯している。交錯ベルト層３のタイヤ周方向に対しなす角度としては、交錯層としてベルトの面内せん断剛性を高く保つために、１５°〜７５°が適当である。
【００２５】
本発明においては、交錯ベルト層３のうち、カーカスプライ１に隣接する内層側交錯ベルト層３ａの配設幅ＢＷａが、トレッド幅ＴＷおよびスパイラルベルト２の配設幅ＳＷよりも広く、かつ、内層側交錯ベルト層３ａのタイヤ半径方向外側に配置された外層側交錯ベルト層３ｂの配設幅ＢＷｂが、スパイラルベルト２の配設幅ＳＷよりも狭い。これにより、交錯ベルト層３の端部が同一個所で重なり合うことで増大する歪を抑制することができる。一般的に、ベルト補強層であるスパイラルベルト２はトレッド幅ＴＷとほぼ同等の幅で配置するため、交錯ベルト層３の端部同士に距離を持たせるためには、交錯ベルト層３のうちの一層をトレッド幅ＴＷよりも広く、かつ、他の層をトレッド幅ＴＷよりも狭く、配置する必要がある。ここで、内層側交錯ベルト層３ａの幅をスパイラルベルト２より広く規定したのは、内層側交錯ベルト層３ａの幅をスパイラルベルト２の幅よりも広く配置すると、ケースとしての剛性が向上して、タイヤ周方向への動きを抑制する効果が得られ、また、その外層側に配置したベルトの幅が狭く、端部がスパイラルベルト層と重なっていても、歪が抑制されていることから、亀裂が発生しにくいためである。本発明においては、以上の、交錯ベルト層の端部同士に距離を持たせることと、歪を抑制する効果を狙って、各交錯ベルト層の幅位置を規定したものである。
【００２６】
また、本発明においては、内層側交錯ベルト層３ａのコード方向弾性率が、外層側交錯ベルト層３ｂのコード方向弾性率よりも低いことが必要である。これにより、交錯ベルト層３とスパイラルベルト２との間の一層に集中する歪を分散させる効果を得ることができる。すなわち、内層側交錯ベルト層３ａに、コード方向弾性率が低い補強コードを使用することで、内層側にも歪を負担させることができ、亀裂発生部である交錯ベルト層とスパイラルベルト２との間の歪を分散・低減させることができる。なお、本発明において「コード方向弾性率」とは、引張側および圧縮側の双方の剛性を含む概念である。
【００２７】
本発明において、交錯ベルト層３に用いる補強コードの材質としては、上記コード方向弾性率に係る条件を満足するものであれば、特に制限されるものではなく、一般に用いられるスチール等の金属素材などを用いることができる。スチールコードからなるベルトと、芳香族ポリアミドなどの有機繊維コードからなるベルトとの組み合わせを用いることもできる。
【００２８】
好適には例えば、内層側交錯ベルト層３ａの補強コードとして芳香族ポリアミド（アラミド）の撚りコードを用いるとともに、外層側交錯ベルト層３ｂの補強コードとしてスチールコードを用いることができる。一般的に、芳香族ポリアミドの方が、スチール対比コード方向弾性率が低い。そこで、交錯ベルト層の補強材として、内層側に芳香族ポリアミドを、外層側にスチールを、それぞれ使用することで、内層側交錯ベルト層３ａの補強コードを外層側交錯ベルト層３ｂの補強コード対比コード方向弾性率が低いものとすることができ、亀裂発生部である交錯ベルト層とスパイラルベルトとの間の歪を分散・低減させることができる。
【００２９】
また、内層側交錯ベルト層３ａの補強コードとしてカーボン繊維の撚りコードを用いるとともに、外層側交錯ベルト層３ｂの補強コードとしてスチールコードを用いることも好ましい。一般的に、カーボン繊維の方が、スチール対比コード方向弾性率が低い。そこで、交錯ベルト層の補強材として、内層側にカーボン繊維を、外層側にスチールを、それぞれ使用することで、内層側交錯ベルト層３ａの補強コードを外層側交錯ベルト層３ｂ対比コード方向弾性率が低いものとすることができ、この場合も、亀裂発生部である交錯ベルト層とスパイラルベルトとの間の歪を分散・低減させることができる。
【００３０】
さらに、内層側交錯ベルト層３ａの補強コードとしてガラス繊維の撚りコードを用いるとともに、外層側交錯ベルト層３ｂの補強コードとしてスチールコードを用いることも好ましい。一般的に、ガラス繊維の方が、スチール対比コード方向弾性率が低い。そこで、交錯ベルト層の補強材として、内層側にガラス繊維を、外層側にスチールを、それぞれ使用することで、内層側交錯ベルト層３ａの補強コードを外層側交錯ベルト層３ｂ対比コード方向弾性率が低いものとすることができ、この場合も、亀裂発生部である交錯ベルト層とスパイラルベルトとの間の歪を分散・低減させることができる。
【００３１】
さらにまた、交錯ベルト層３の補強コードとしてスチールコードを用いて、内層側交錯ベルト層３ａの補強コードの撚り数を、外層側交錯ベルト層３ｂの補強コードの撚り数より多くすることも好適である。コード素子の撚り数が多い方が、コード方向弾性率は低くなる。そこで、交錯ベルト層のうち内層側に、外層側より撚り数の多い補強コードを使用することで、内層側交錯ベルト層３ａの補強コードを外層側交錯ベルト層３ｂ対比コード方向弾性率が低いものとすることができ、この場合も、亀裂発生部である交錯ベルト層とスパイラルベルトとの間の歪を分散・低減させることができる。
【００３２】
ここで、この場合の補強コードの撚り数は、１００ｍｍの間に１０回程度が一般的である。コードの撚り数は、撚りが少ないほどコードに剛性があるが、撚りが少ないとスチール素線がコード方向を向いているため、コードの圧縮に対して直接的な圧縮を受け、タイヤに使った場合には座屈変形を生じやすく耐久面で問題となる場合がある。逆に、撚りが多いと、コードの初期引張り剛性は低下するが、スチール素線の方向がコード方向に対して高い角度を持ってねじられるため、コード方向の圧縮を受けてもスチール素線が直接圧縮されることはなく、耐疲労性に優れたコードとなる。撚りの少ないコードは疲労性が悪く、撚りの多いコードは低歪での強度が不足する長所短所から、両者をバランスさせた１０回の撚り数が一般的になっている。撚り数を多くする場合の具体的な撚り数としては、好適には１５回／１００ｍｍ以上であり、より好適には２０回／１００ｍｍ以上にすることで、十分な効果を得ることができる。なお、撚り数の上限は、３０回／１００ｍｍ程度である。それ以上はあまりにもネジリ量が多くなりすぎてしまいスチール素線では加工が不可能であり、実際問題として１００ｍｍの中に３５ないし４０回／１００ｍｍの撚りを入れるのは不可能であることによる。
【００３３】
さらにまた、交錯ベルト層３の補強コードとして有機繊維からなるものを用いて、内層側交錯ベルト層３ａの補強コードの撚り数を、外層側交錯ベルト層３ｂの補強コードの撚り数より多くすることも好適である。交錯ベルト層３の補強コードとして有機繊維からなるものを用いた場合も、上記スチールコードを用いた場合と同様に、交錯ベルト層のうち内層側に、外層側より撚り数の多い補強コードを使用することで、内層側交錯ベルト層３ａの補強コードを外層側交錯ベルト層３ｂ対比コード方向弾性率が低いものとすることができ、亀裂発生部である交錯ベルト層とスパイラルベルトとの間の歪を分散・低減させることができる。
【００３４】
ここで、この場合の補強コードの撚り数は、１００ｍｍの間に３０回程度が一般的である。コードの撚り数は、撚りが少ないほどコードに剛性があるが、撚りが少ないと繊維がコード方向を向いているため、コードの圧縮に対して繊維が直接的な圧縮を受け、タイヤに使った場合には疲労しやすく耐久面で問題が出る場合がある。逆に、撚りが多いと、コードの初期引張り剛性が低下するが、繊維の方向がコード方向に対して高い角度を持ってねじられるため、コード方向の圧縮を受けても繊維が直接圧縮されることはなく、耐疲労性に優れたコードとなる。撚りの少ないコードは疲労性が悪く、撚りの多いコードは低歪での強度が不足する長所短所から、両者をバランスさせた３０回の撚り数が一般的になっている。撚り数を多くする場合の具体的な撚り数としては、好適には３５回／１００ｍｍ以上であり、より好適には４５回／１００ｍｍ以上にすることで、十分な効果を得ることができる。なお、撚り数の上限は、７０回／１００ｍｍ程度である。それ以上はあまりにもネジリ量が多くなりすぎてしまいコードの強度が低下してしまうこと、また、実際問題として１００ｍｍの中に８０ないし９０回／１００ｍｍの撚りを入れるのは不可能であることによる。
【００３５】
なお、本発明において補強コードに用いることができる有機繊維としては、特に制限されるものではなく、例えば、芳香族ポリアミド（アラミド）繊維、全芳香族ポリエステル繊維、ポリビニルアルコール繊維、炭素繊維、ポリパラフェニレンベンズオキサゾール（ＰＢＯ）繊維、リヨセル繊維、ナイロン繊維、ポリエステル繊維、ポリビニルアルコール繊維および脂肪族ポリケトン（ＰＫ）繊維などを挙げることができる。
【００３６】
さらにまた、交錯ベルト層の補強コードに同じ撚り数を有するスチールコードを用いて、内層側交錯ベルト層３ａの補強コードのコード径を、外層側交錯ベルト層３ｂの補強コードのコード径より細くすることも好適である。コード径が細い方が、コード方向弾性率は低い。そこで、交錯ベルト層のうち内層側に、外層側よりコード径が細い補強コードを使用することで、内層側交錯ベルト層３ａの補強コードを外層側対比コード方向弾性率が低いものとすることができ、亀裂発生部である交錯ベルト層とスパイラルベルトとの間の歪を分散・低減させることができる。
【００３７】
ここで、スチール単線のコード径は、０．１８ｍｍが一般的である。コード径を細くする場合の具体的な径としては、好適には０．１５ｍｍ以下であり、より好適には０．１１ｍｍ以下にすることで、十分な効果を得ることができる。なお、コード径の下限は０．０２ｍｍ程度であり、それ以下では、タイヤに使用する際の十分な強度が得られない。
【００３８】
さらにまた、交錯ベルト層の補強コードに同じ撚り数を有する有機繊維を用いて、内層側交錯ベルト層３ａの補強コードのコード径を、外層側交錯ベルト層３ｂの補強コードのコード径より細くすることも好適である。交錯ベルト層３の補強コードとして有機繊維からなるものを用いた場合も、上記スチールコードを用いた場合と同様に、交錯ベルト層のうち内層側に、外層側より撚り数の多い補強コードを使用することで、内層側交錯ベルト層３ａの補強コードを外層側交錯ベルト層３ｂ対比コード方向弾性率が低いものとすることができ、亀裂発生部である交錯ベルト層とスパイラルベルトとの間の歪を分散・低減させることができる。
【００３９】
ここで、撚った有機繊維のコード径は、０．７ｍｍが一般的である。コード径を細くする場合の具体的な径としては、好適には０．５５ｍｍ以下であり、より好適には０．４ｍｍ以下にすることで、十分な効果を得ることができる。なお、撚った有機繊維コード径の下限は０．１ｍｍ程度であり、それ以下では、タイヤに使用する際の十分な強度が得られない。また、この場合も、補強コードに用いることができる有機繊維としては前述と同様のものを用いることができ、特に制限されない。
【００４０】
さらにまた、交錯ベルト層の補強コードに同じ撚り数を有するスチールコードを用いて、内層側交錯ベルト層３ａの補強コードの打ち込み数を、外層側交錯ベルト層３ｂの補強コードの打ち込み数より少なくすることも好適である。補強コードの打ち込み数が少ないほうが、ベルトとしてのコード方向弾性率は低くなる。そこで、交錯ベルト層のうち内層側に、外層側よりコードの打ち込み数が少ないベルトを使用することで、内層側交錯ベルト層３ａを外層側対比コード方向弾性率が低いものとすることができ、亀裂発生部である交錯ベルト層とスパイラルベルトとの間の歪を分散・低減させることができる。
【００４１】
ここで、この場合の打ち込み数としては、直径０．１８ｍｍのスチール素線の単線を３本合わせて撚ったタイプのコードの場合で、３５本／５０ｍｍが一般的である。打ち込み数を少なくする場合の具体的な打ち込み間隔としては、好適には３０本／５０ｍｍ以下であり、より好適には２５本／５０ｍｍ以下にすることで、十分な効果を得ることができる。なお、この場合の打ち込み数の下限は、７本／５０ｍｍ程度であり、それ以下では、タイヤに使用する際の十分な強度が得られない。
【００４２】
さらにまた、交錯ベルト層の補強コードに同じ撚り数を有する有機繊維を用いて、内層側交錯ベルト層３ａの補強コードの打ち込み数を、外層側交錯ベルト層３ｂの補強コードの打ち込み数より少なくすることも好適である。交錯ベルト層３の補強コードとして有機繊維からなるものを用いた場合も、上記スチールコードを用いた場合と同様に、交錯ベルト層のうち内層側に、外層側よりコードの打ち込み数が少ないベルトを使用することで、内層側交錯ベルト層３ａを外層側対比コード方向弾性率が低いものとすることができ、亀裂発生部である交錯ベルト層とスパイラルベルトとの間の歪を分散・低減させることができる。
【００４３】
ここで、この場合の打ち込み数としては、撚ったコードの径が０．７ｍｍの場合で、５０本／５０ｍｍが一般的である。打ち込み数を少なくする場合の具体的な打ち込み間隔としては、好適には４０本／５０ｍｍ以下であり、より好適には３０本／５０ｍｍ以下にすることで、十分な効果を得ることができる。なお、この場合の打ち込み数の下限は、１０本／５０ｍｍ程度であり、それ以下では、タイヤに使用する際の十分な強度が得られない。また、この場合も、補強コードに用いることができる有機繊維としては前述と同様のものを用いることができ、特に制限されない。
【００４４】
また、本発明の空気入りタイヤにおいては、図２に示すように、スパイラルベルト２のタイヤ半径方向外側にさらに、厚さ０．５〜３．０ｍｍの薄肉の緩衝ゴム層５と、タイヤ周方向に対し４５〜９０°の角度をなす補強ベルト層６とを、順次配設することが好適であり、これにより、耐偏摩耗性能の向上効果についても得ることができる。これは、前述した径差をもつタイヤが転動する際に、周方向で異なる方向の接線力によって発生するトレッドとスパイラルベルトとの周方向せん断変形を、かかる緩衝ゴム層５および補強ベルト層６により吸収することができるためである。
【００４５】
具体的には、途中に介装されている緩衝ゴム層５が変形することで、接地領域の周方向せん断変形の一部を吸収し、トレッドにおける周方向せん断変形が緩和され、これにより、接地領域内におけるトレッド外表面と路面との間での滑りおよび接線力の幅方向分布が均一化される。また、緩衝ゴム層５とトレッドのせん断変形は、補強ベルト層６に伝達されて補強ベルト層６を変形させるが、この補強ベルト層６内にはタイヤ周方向に対して４５〜９０°の範囲で傾斜した補強コードが埋設されているため、これら補強コードが前記変形に対し抵抗体として機能しながら該変形に追従して若干屈曲し、これにより、接地領域内におけるトレッド外表面と路面との間での滑りおよび接線力の幅方向分布がさらに均一化されるのである。
【００４６】
ここで、補強ベルト層６の補強コードのタイヤ周方向に対する傾斜角が４５°未満であると、補強ベルト層６がスパイラルベルト２と同様のたが効果を発揮し始め、トレッドにおける周方向せん断変形が増加傾向となるため、かかる傾斜角は４５°以上とすることが必要である。なお、補強コードの材質については特に制限はなく、スパイラルベルト２や交錯ベルト層３と同様に、スチールを用いても有機繊維を用いてもよい。
【００４７】
また、緩衝ゴム層５の厚みは、０．５〜３．０ｍｍの範囲内であることが必要であり、その理由は、この厚みが０．５ｍｍ未満であると、路面とスパイラルベルト２との間で発生する周方向せん断変形を十分に吸収することができないからであり、一方、３．０ｍｍを超えると、高速走行時のトレッド部における遠心力が増加して、周方向せん断変形が増大してしまうからである。
【００４８】
ここで、緩衝ゴム層５および補強ベルト層６の配設幅ＧＷおよびＢＷｃは、トレッド幅ＴＷの３０〜１００％（図示する例では１００％）の幅とすることが必要である。これは、この幅が３０％未満であると、上述の周方向せん断変形緩和の効果が十分に得られないためであり、また一方、１００％を超えると、製造が困難となるとともに、サイド部までベルトが配置されることにより故障の原因となるためである。
【００４９】
本発明においては、交錯ベルト層３が、スパイラルベルトとの関係で上記条件を満足するものであればよく、これにより本発明の所期の効果を得ることができるものであり、それ以外のタイヤ構造の詳細や材質等については特に制限されるものではない。例えば、本発明のタイヤは、図示するように、一対のビード部１１と、それに連なる一対のサイドウォール部１２と、両サイドウォール部１２間にトロイド状をなして連なるトレッド部１３とを備えており、これら各部をビード部相互間にわたり補強するカーカスプライ１は、比較的高弾性のテキスタイルコードを互いに平行に配列して形成される。また、タイヤの最内層にはインナーライナーが配置され（図示せず）、トレッド部１３の表面には、適宜トレッドパターンが形成されている。なお、図中の参照符号４はビードコアを示す。
【実施例】
【００５０】
以下、本発明を、実施例を用いてより具体的に説明する。
下記条件に従い、タイヤサイズ２４５／４５Ｒ１８（タイヤの外径６７７ｍｍ、リム幅８．５インチ×リム径１８インチ，乗用車用の高性能タイヤ）にて、従来例、実施例および比較例の供試タイヤを作製し、比較を行った。
【００５１】
＜従来例＞
図３に示すように、従来例の供試タイヤは、一対のビード部１１間にトロイド状をなして跨るカーカスプライ１を２枚備えており、カーカスプライ１には直径０．５ｍｍの撚ったナイロンコードを使用している（図中ではカーカス２を１本の線で示しているが、２枚重なっているものである）。２枚のカーカスプライ１のコード角度はラジアル方向（タイヤ周方向に対する角度が９０°）であり、これらカーカスプライはビードコア４の周りに、ビードコア４を中心として折り返されている。
【００５２】
また、クラウン部分（トレッド部）を補強する２枚の交錯ベルト層３としては、直径０．１８ｍｍのスチール素線の単線を３本合わせて撚り数を１０回／１００ｍｍとした、いわゆる１×３タイプのスチールコードを、タイヤ周方向に対し４０°傾けて、互いに交錯させて配置した。各交錯ベルト層の打ち込み数は３５本／５０ｍｍとした。トレッド幅ＴＷは２４５ｍｍであり、交錯ベルト層のうち内層側交錯ベルト層３ａの幅ＢＷａは２４０ｍｍ、外層側交錯ベルト層３ｂの幅ＢＷｂは２２０ｍｍである。この従来例の供試タイヤにおいては、カーカスプライ１に隣接する内層側交錯ベルト層３ａの幅が、トレッド幅より狭くなっている。また、内層側交錯ベルト層３ａと外層側交錯ベルト層３ｂとのコード方向弾性率は同等である。
【００５３】
さらに、上記交錯ベルト層３のタイヤ半径方向外側には、スパイラルベルト２を配置した。スパイラルベルト２は、直径０．７ｍｍの撚った芳香族ポリアミド（東レ・デュポン（株）製，ケブラー（登録商標））からなる補強コードを、打ち込み間隔５０本／５０ｍｍで配置したものであり、その撚り数は３０回／１００ｍｍとした（コード長さ１００ｍｍの中に３０回の撚りがあるとの意）。また、スパイラルベルト２の幅ＳＷは２５０ｍｍであり、全幅について一層で形成されている。さらに、スパイラルベルト２は、ケブラーコードを２本平行に並べて未加硫ゴムで覆い、ストリップ状として、これをタイヤ成型時に交錯ベルト層の上に巻き付けて製造した。さらにまた、トレッド部には、所定の溝を配置した。
【００５４】
この従来例のタイヤに対して、交錯ベルト層３の剛性配分を変えた実施例の供試タイヤを、以下に示すようにして準備した。
【００５５】
＜実施例＞
図１に示すように、スパイラルベルト２の幅ＳＷは従来例と同様とし、交錯ベルト層の幅を変えて、内層側交錯ベルト層３ａの幅ＢＷａを２７０ｍｍ、外層側交錯ベルト層３ｂの幅ＢＷｂを２２０ｍｍとした（コード角度は従来例と同様とした）。したがって各実施例の供試タイヤにおいては、カーカスプライに隣接する内層側交錯ベルト層３ａの幅ＢＷａはトレッド幅ＴＷおよびスパイラルベルト２の幅ＳＷより広く、外層側交錯ベルト層３ｂの幅ＢＷｂはスパイラルベルト２の幅ＳＷよりも狭くなっている。また、スパイラルベルト２は、従来例のスパイラルベルトと同じ材質および打ち込み数とした。これを基本として、交錯ベルト層の材質を以下に示すようにそれぞれ変更して、各実施例の供試タイヤを準備した。なお、下記実施例のいずれにおいても、内層側交錯ベルト層３ａのコード方向弾性率が、外層側交錯ベルト層３ｂのコード方向弾性率よりも低くなっている。
【００５６】
＜実施例１＞
交錯ベルト層の補強コードとして、外層側交錯ベルト層３ｂには従来例と同じ直径０．１８ｍｍのスチール素線の単線を３本合わせて撚り数１０回／１００ｍｍにて撚ったコードを使用し、内層側交錯ベルト層３ａについては、外層側交錯ベルト層３ｂ対比コード方向弾性率の低い線径０．７ｍｍの撚った芳香族ポリアミド（ケブラー）コードを使用した。
【００５７】
＜実施例２＞
交錯ベルト層の補強コードとして従来例と同じ直径０．１８ｍｍのスチール素線の単線を３本合わせて撚ったコードを使用し、外層側交錯ベルト層３ｂについては従来例と同じ撚り数１０回／１００ｍｍとし、内層側交錯ベルト層３ａについては従来例より撚り数を多く１５回／１００ｍｍとした。
【００５８】
＜実施例３＞
交錯ベルト層の補強コードとして従来例と同じスチール素線の単線を３本合わせて撚り数１０回／１００ｍｍにて撚ったコードを使用し、外層側交錯ベルト層３ｂについては従来例と同じ直径０．１８ｍｍのコードを使用し、内層側交錯ベルト層３ａについては従来例より径が細い０．１５ｍｍのコードを使用した。
【００５９】
＜実施例４＞
交錯ベルト層の補強コードとして従来例と同じ直径０．１８ｍｍのスチール素線の単線を３本合わせて撚り数１０回／１００ｍｍにて撚ったコードを使用し、外層側交錯ベルト層３ｂについては従来例と同じ打ち込み数３５本／５０ｍｍとし、内層側交錯ベルト層３ａについては従来例より打ち込み数を少なく３０本／５０ｍｍとした。
【００６０】
また、比較例の供試タイヤを、以下に示すようにして準備した。
【００６１】
＜比較例１＞
交錯ベルト層３の補強コードとして、内層側および外層側ともに、従来例と同じ直径０．１８ｍｍのスチールの単線を３本合わせて撚り数１０回／１００ｍｍにて撚ったコードを使用した。この比較例１は、内層側交錯ベルト層３ａのコード方向弾性率が外層側より低いとする本発明の規定を逸脱している。
【００６２】
＜比較例２＞
交錯ベルト層の補強コードとして、従来例と同じスチール素線の単線を３本合わせて撚り数１０回／１００ｍｍにて撚ったコードを使用し、外層側交錯ベルト層３ｂについては従来例と同じ直径０．１８ｍｍのコードを使用し、内層側交錯ベルト層３ａについては従来例より径が太い０．２１ｍｍのコードを使用した。この比較例２も、内層側交錯ベルト層３ａのコード方向弾性率が外層側より低いとする本発明の規定を逸脱している。
【００６３】
＜耐久性試験＞
次に、上記供試タイヤについて、耐久性試験を実施して、実施例の効果を確認した。試験方法を以下に示す。
【００６４】
（試験条件Ａ）
直径３．０ｍのスチール製ドラムに、タイヤを押し付けて高速回転させることにより、耐久性試験を行った。タイヤは、Ｃ．Ａ．（キャンバー角）１．０°、Ｓ．Ａ．（スリップ角）０°、荷重５．０ｋＮで押し付けた。リムサイズ８．５Ｊ×１８インチのリムに装着し、タイヤ内圧は指定内圧である２２０ｋＰａよりも低めの１８０ｋＰａとした。タイヤ内圧を指定内圧よりも低めに設定したのは、タイヤのたわみ量を大きくして、タイヤの故障を促進させるためである。この状態で、速度１３０ｋｍ／ｈで１００時間連続走行させて、ドラムを止めた。その後、タイヤを解剖して、亀裂の有無を調査した。なお、ドラムの周りの温度は１０℃に管理し、タイヤに向け風速１０ｍ／ｓの風を吹き付け続けてタイヤの極端な発熱を防止し、実際の走行状態をなるべく再現させるようにした。
【００６５】
（試験条件Ｂ）
また、上記と同じドラム試験機を用いて、荷重を、実使用条件を大幅に超える８．０ｋＮに増して、時速１３０ｋｍ／ｈで１００時間連続走行させる試験についても実施した。荷重を増加させた以外の条件は先の試験条件Ａと同じとした。
【００６６】
各供試タイヤをそれぞれ２本準備して、上記試験条件Ａおよび試験条件Ｂの双方につき、試験を実施した。その後、タイヤを解剖して、亀裂の有無を調べた。その結果を、下記の表１中に示す。
【００６７】
【表１】
2008143347.tif 000003
【００６８】
上記表１に示すように、カーカスプライに隣接する内層側の交錯ベルト層の幅がトレッド幅およびスパイラルベルトの配設幅より広い実施例１〜４および比較例１の供試タイヤにおいては、交錯ベルト層の端部同士に距離を持たせることと、歪を抑制する効果により、亀裂の進展が抑制されていることが分かる。これに対し、従来例は、厳しい試験条件Ｂの試験においては完走できなかった。
【００６９】
また、比較例１，２と実施例１〜４との比較から、内層側の交錯ベルト層に外層側対比コード方向弾性率が低い補強コードを使用することで、亀裂発生部である交錯ベルト層とスパイラルベルトとの間の歪を分散・低減させることができるという効果が分かる。実施例１〜４においては、比較例１，２に比して亀裂長さが抑制されており、内層側のベルトに外層側対比コード方向弾性率が低くなるような剛性を持たせることで、耐久性能を上げることができることがわかる。比較例２のように、内層側のベルトに外層側対比コード方向弾性率が高い補強コードを使用した場合に耐久性向上効果が失われていることからも、上記の点は明らかである。
【００７０】
なお、上記実施例に挙げた以外の実施態様のタイヤにおいても、本発明の条件を満足し、内層側のベルトが外層側対比コード方向弾性率が低い位置づけとなるものであれば、同様の効果を得ることができることはいうまでもない。
【００７１】
＜操縦安定性能試験＞
次に、各供試タイヤで操縦安定性能に差がないかどうかを確認するために、熟練ドライバーによるテストコース走行を実施した。テスト車両としては、後輪駆動のスポーツタイプの車両を使用した。限界時の操縦安定性能を見るために激しい走行を行い、最高速度は２００ｋｍ／ｈに達した。４輪に、従来例のタイヤを装着した場合と、実施例１〜４、比較例１，２のタイヤを装着した場合について、操縦安定性能および乗り心地性能を、ドライバーのフィーリングに評価より１０点満点で採点した。点数が高いほど性能が良好である。その結果を、下記の表２中に、テストドライバーの評価コメントも付記して示す。
【００７２】
【表２】
2008143347.tif 000004
【００７３】
上記表２に示すように、従来例と実施例１〜４との比較から、本発明により操縦安定性能および乗り心地性能を損なうことはないことが確認できた。実施例１〜４については、乗り心地性能がより良くなった。これは、内層側のベルトに外層側対比コード方向弾性率が低くなるような剛性を持たせることで、よりタイヤがしなやかに変形できることによるものである。一方、比較例２ではタイヤに硬さが現れた。これは、幅が広い内層側のベルトにコード方向弾性率が高くなるような剛性を持たせることで、タイヤがたわみにくくなったことによるものである。本発明のように、幅が広いベルトには、コード方向弾性率が低くなるような剛性を持たせることが必要である。
【００７４】
＜実施例５＞
実施例１のタイヤのスパイラルベルトのタイヤ半径方向外側に、厚さ１．０ｍｍの緩衝ゴム層と、実施例１のスパイラルベルトと同材質、同打ち込み数、同撚り数のコードからなり、タイヤ周方向に対し９０°の角度をなす補強ベルト層とを、共にトレッド幅の１００％の配設幅で配置して、実施例５の供試タイヤを作製した。
【００７５】
実施例１，５の供試タイヤにつき、下記に従い、耐偏摩耗性能評価試験を行った。
【００７６】
＜耐偏摩耗性能評価試験＞
前述の操縦安定性能評価試験と同条件でテストコース走行を繰り返して、長距離走行を実施することにより、耐偏摩耗性能の評価を行った。タイヤ赤道Ｓ上での摩耗量、トレッド端部での摩耗量をそれぞれ測定し、これらの比（タイヤ赤道Ｓ上での摩耗量／トレッド端部での摩耗量）を偏摩耗の評価指数「偏摩耗比Ｍ」として求めた結果を、下記の表３中に示す。
【００７７】
【表３】
2008143347.tif 000005
【００７８】
上記表３の結果から明らかであるように、スパイラルベルトのタイヤ半径方向外側に緩衝ゴム層および補強ベルト層を追加配置した実施例５の供試タイヤにおいては、配置しない実施例１の供試タイヤに比べて、耐偏摩耗性が大幅に向上していることがわかった。これにより、緩衝ゴム層および補強ベルト層の配置により径差にともなう変形を吸収することで、ベルト層間のセパレーション耐久性能と耐偏摩耗性能とを両立させることが可能となることが確かめられた。
【図面の簡単な説明】
【００７９】
【図１】本発明の一実施形態に係る空気入りタイヤを示す幅方向断面図である。
【図２】本発明の他の実施形態に係る空気入りタイヤを示す幅方向断面図である。
【図３】従来例に係る空気入りタイヤを示す幅方向断面図である。
【符号の説明】
【００８０】
１  カーカスプライ
２  スパイラルベルト
３  交錯ベルト層
４  ビードコア
５  緩衝ゴム層
６  補強ベルト層
１０  空気入りタイヤ
１１  ビード部
１２  サイドウォール部
１３  トレッド部
【図１】
2008143347.tif 000006
【図２】
2008143347.tif 000007
【図３】
2008143347.tif 000008